(57)【特許請求の範囲】
【請求項１】
結晶性シリカ又は結晶性アルミノ珪酸塩からなる平均粒子径Ｄが５０ｎｍから２００ｎｍで、０．９Ｄから１．１Ｄの範囲に粒子の８０％以上が分布し、結晶構造がＭＦＩ構造、ＦＡＵ構造もしくはＭＯＲ構造であるナノ結晶ゼオライト粒子。
【請求項２】
結晶構造がＭＦＩ構造である請求項１記載のナノ結晶ゼオライト粒子。
【請求項３】
界面活性剤と有機溶媒の混合溶液に、Ｓｉ、又は、Ｓｉ及びＡｌのゼオライト構成成分と４級アルキルアミン水酸化物から成る複合ゾルを含む水溶液を加えて、水相、油相及び界面活性剤から成るマイクロエマルション溶液又はエマルション溶液とし、５０℃〜２００℃の水熱処理によりゼオライト粒子を形成することを特徴とする請求項１又は請求項２記載のナノ結晶ゼオライト粒子の製造方法。
【請求項４】
界面活性剤が非イオン性界面活性剤であることを特徴とする請求項３記載のナノ結晶ゼオライト粒子の製造方法。
【発明の詳細な説明】
【技術分野】
【０００１】
本発明は、触媒、吸着剤、イオン交換剤、光学材料、膜形成等で有用である、粒子径が平均粒子径付近に揃った均一性の高いナノサイズのゼオライト粒子、及びその製造方法に関するものである。
【背景技術】
【０００２】
ゼオライトを触媒、吸着剤、イオン交換剤、膜、光学材料、膜形成等で利用する際に、均一な粒子径のナノサイズゼオライトが有用であることは、一般的に広く知られている。また均一な粒子径のナノサイズゼオライトについても、幾つか報告例がある。
【０００３】
例えば、特許文献１において、平均粒径が２００ｎｍ未満であり、且つ粒径分布の幾何標準偏差が１．３０未満のコロイド状ゼオライトが開示されている。特許文献１の実施例において、平均粒径が１００ｎｍ、粒径分布の幾何標準偏差が１．１１のＡ型ゼオライトとＹ型ゼオライトの混合物等が報告されている。
【０００４】
また特許文献２において、平均最大寸法が１００ｎｍまたはそれ未満であり、且つ最大寸法の分散が平均最長寸法の１５％未満であるモレキュラ−シ−ブが開示されている。しかしその実施例において、具体的な最大寸法の分散は報告されていない。
【０００５】
更に特許文献３において、平均一次粒径が０．１μｍ以下であり、且つ一次粒径の変動係数が６０％以下であるＡ型ゼオライトが開示されている。その実施例において、平均一次粒径０．０３μｍ（変動係数：１５％）の粒子Ａ型ゼオライトが報告されている。
【０００６】
しかし、触媒、吸着剤、イオン交換剤、膜、光学材料、膜形成等での利用において、従来のナノサイズゼオライトの粒子径の均一性ではまだ不十分であり、更なる均一性の向上が望まれていた。特に、各種性能の向上のため、平均粒子径付近に、より多くの粒子を持つ粒径の均一性の高いナノサイズゼオライトが望まれていた。
【特許文献１】特表平８−５００５７４号公報
【特許文献２】特許第３４１７９４４号公報
【特許文献３】特開２００３−１４６６４９号公報
【発明の開示】
【発明が解決しようとする課題】
【０００７】
本発明が解決しようとする課題は、触媒、吸着剤、イオン交換剤、光学材料、膜形成等で有用な、平均粒子径付近に多数の粒子を持つ粒子径の揃ったナノサイズのゼオライト粒子を提供することにある。
【課題を解決するための手段】
【０００８】
本発明者らはナノサイズのゼオライト粒子の合成条件について鋭意検討を重ねた結果、界面活性剤と有機溶媒の混合溶液に、Ｓｉ、又は、Ｓｉ及びＡｌのゼオライト構成成分と４級アルキルアミン水酸化物から成る複合ゾルを含む水溶液を加えて、水相及び油相及び界面活性剤から成るマイクロエマルション溶液又はエマルション溶液を作製し、５０℃〜２００℃の水熱処理によりゼオライト粒子を形成させることにより、結晶性シリカ、又は結晶性アルミノ珪酸塩からなる平均粒子径Ｄが５０ｎｍから２００ｎｍで、０．９Ｄから１．１Ｄの範囲に粒子の８０％以上が分布しているゼオライト粒子が製造できることを見出し、本発明に至った。
【０００９】
本発明のゼオライト粒子は、結晶性シリカ、もしくは結晶性アルミノ珪酸塩からなる平均粒子径Ｄが５０ｎｍから２００ｎｍで、０．９Ｄから１．１Ｄの範囲に粒子の８０％以上が分布している粒子である。
【発明の効果】
【００１０】
本発明のゼオライトは、平均粒子径付近に、より多くの粒子を持つ粒径の均一性の高いナノサイズゼオライトである。
【００１１】
本発明方法により、平均粒子径付近に、より多くの粒子を持つ粒径の均一性の高いナノサイズゼオライトを容易に調整することができる。
【発明を実施するための最良の形態】
【００１２】
以下に、本発明を実施するための最良の形態を説明する。
【００１３】
本発明における、ゼオライトの構造は、ＭＦＩ，ＦＡＵもしくはＭＯＲ構造である。これらの構造の中で、触媒、吸着剤、イオン交換剤、光学材料、膜形成等で特に有用なＭＦＩ型構造が好ましい。またゼオライトのシリカ／アルミナのモル比も限定されない（シリカ／アルミナ比＝２から∞（∞であれば結晶性シリカである）の範囲で適宜選択すればよい）。更にイオン種も限定されず、Ｈ，ＮＨ４，Ｎａ，Ｋ，Ｍｇ，Ｃａ，Ｆｅ，Ｃｏ，Ｎｉ，Ｃｕ，Ｚｎ，Ａｇなどが例示できる。
【００１４】
本発明における粒子径は、一次粒子径のことをいい、走査型電子顕微鏡、透過型電子顕微鏡などで測定できる。ゼオライトの一次粒子が球近似可能なときは、その直径が一次粒子径であり、球近似困難なときは、長軸径と短軸径の平均を一次粒子径とする。また平均粒子径は、個数平均による平均粒子径を用いる。
【００１５】
本発明のゼオライトの平均粒子径Ｄは、５０ｎｍから２００ｎｍであることが必須である。平均粒子径Ｄが５０ｎｍ未満であると、ゼオライト外表面の影響を強く受け、触媒、吸着剤、イオン交換剤、光学材料、膜形成等において各種性能が低くなり、またゼオライト構造の安定性も低下するため好ましくない。また平均粒子径Ｄが２００ｎｍを超えると、例えば、触媒においてゼオライト結晶内での拡散の影響が大きくなり、反応の選択率が低下するなど、各種性能が低下するため好ましくない。
【００１６】
粒子径の均一性を表す指標としては、分散、変動係数などは、粒子径分布が正規分布であることを仮定して求めた値であるため、本発明においては、より実状に即した指標として、０．９Ｄから１．１Ｄの範囲に分布している粒子の割合を用いる。粒子の割合は、個数を基準として算出する。
【００１７】
本発明のゼオライトにおいて、０．９Ｄから１．１Ｄの範囲に粒子の８０％以上が分布していることが必須である。８０％より低いときには、触媒、吸着剤、イオン交換剤、光学材料、膜形成等での利用において、各種性能が低くなる。８０％以上であれば大きい方が好ましく、特に９０％以上であることが好ましい。
【００１８】
本発明のゼオライトは、界面活性剤と有機溶媒の混合溶液に、Ｓｉ、又は、Ｓｉ及びＡｌのゼオライト構成成分と４級アルキルアミン水酸化物から成る複合ゾルを含む水溶液を混合して、水相及び油相及び界面活性剤から成るマイクロエマルション溶液又はエマルション溶液とし、５０℃〜２００℃の水熱処理によりゼオライト粒子を形成させることにより製造できる。
【００１９】
界面活性剤と有機溶媒の混合溶液において、界面活性剤の種類は限定されないが、非イオン性界面活性剤が好ましい。特にポリオキシエチレンセチルエ−テル、ポリオキシエチレンノニルフェニルエ−テル、ポリオキシエチレンオレイルエ−テルが好ましい。更に、ポリオキシエチレン基において、そのオキシエチレンの平均付加モル数は５から３０が好ましく、５から２０が最も好ましい。また、有機溶媒の種類は限定されないが、非親水性の溶媒、特にシクロヘキサン、シクロヘキセン、ノルマルヘキサンなどが好ましい。有機溶媒中における界面活性剤濃度も特に限定されないが、０．１ｍｏｌ／ｌから１ｍｏｌ／ｌが好ましく、０．３ｍｏｌ／ｌから０．５ｍｏｌ／ｌが特に好ましい。
【００２０】
本発明のゼオライト粒子の原料にはさらにＳｉ、又は、Ｓｉ及びＡｌのゼオライト構成成分と４級アルキルアミン水酸化物から成る複合ゾルを含む水溶液であることが必須である。また複合ゾルを含む水溶液には、Ｎａ、Ｋ、ＮＨ４、Ｃｌ、Ｂｒ、ＮＯ３に例示される他の成分を含んでいても良い。
【００２１】
Ｓｉ、又は、Ｓｉ及びＡｌのゼオライト構成成分と４級アルキルアミン水酸化物から成る複合ゾルを含む水溶液において、Ｓｉ源には、ケイ素アルコキシド、ケイ酸ナトリウムなどが例示できる。更に、Ａｌを含むゼオライトを製造する場合には、アルミナ源として、アルミニウムアルコキシド、硝酸アルミニウムなどが例示できる。水溶液中における前記Ｓｉの濃度は、０．３ｍｏｌ／ｌから２ｍｏｌ／ｌが好ましく、０．５ｍｏｌ／ｌから１ｍｏｌ／ｌが更に好ましい。またＡｌの濃度は、０から０．２ｍｏｌ／ｌが好ましく、０から０．１ｍｏｌ／ｌが更に好ましい。前記原料アルコキシドとしては、炭素数１から６、好ましくは１から３の低級アルキル基を有するアルコキシドを用いることができる。
【００２２】
４級アルキルアミン水酸化物のアルキル基鎖の炭素数が１の場合（テトラメチルアンモニウム水酸化物）にはＦＡＵ構造のゼオライト、アルキル基鎖の炭素数が２の場合（テトラエチルアンモニウム水酸化物）にはＭＯＲ構造のゼオライト、アルキル基鎖の炭素数が３の場合（テトラプロピルアンモニウム水酸化物）にはシリカライト、ＺＳＭ−５に代表されるＭＦＩ構造のゼオライトが主に製造できる。４級アルキルアンモニウム水酸化物の濃度は０．２ｍｏｌ／ｌから０．５ｍｏｌ／ｌが例示でき、好ましくは０．３ｍｏｌ／ｌから０．４ｍｏｌ／ｌである。
【００２３】
Ｓｉ、又は、Ｓｉ及びＡｌのゼオライト構成成分と４級アルキルアンモニウム水酸化物から成る複合ゾルは、ゼオライトの結晶核を生成させるために、両者を混合した後、結晶化する前に熟成させることが好ましい。熟成条件としては、結晶化温度より低い温度で１時間以上保持することが好ましい。
【００２４】
界面活性剤と有機溶媒の混合溶液に加えるＳｉ、又は、Ｓｉ及びＡｌのゼオライト構成成分と４級アルキルアンモニウム水酸化物から成る複合ゾルを含む水溶液量は、界面活性剤と有機溶媒の混合溶液１リットルあたり５０ｃｃから１５００ｃｃ、好ましくは８０ｃｃから１００ｃｃである。
【００２５】
界面活性剤と有機溶媒の混合溶液と、Ｓｉ、又は、Ｓｉ及びＡｌのゼオライト構成成分と４級アルキルアミン水酸化物から成る複合ゾルを含む水溶液の混合方法は特に限定されないが、例えば界面活性剤と有機溶媒の混合溶液に、Ｓｉ、又は、Ｓｉ及びＡｌのゼオライト構成成分と４級アルキルアミン水酸化物から成る複合ゾルを含む水溶液を滴下することが好ましい。
【００２６】
混合により生成したマイクロエマルション溶液若しくはエマルション溶液は、さらに高速攪拌することが好ましい。また場合によっては、マイクロエマルション溶液若しくはエマルション溶液に、ゼオライトに含有させるイオンの種類及び量を制御する等の目的で塩化ナトリウムや塩化カリウムなどの塩を添加しても良い。
【００２７】
次にマイクロエマルション溶液若しくはエマルション溶液は、５０℃から２００℃、好ましくは８０℃から１６０℃の水熱条件下で、２時間から６０時間、好ましくは１０時間から４８時間保持することにより結晶化する。水熱条件下では、高速攪拌していることが好ましい。
【００２８】
ゼオライト粒子は、結晶化終了後の液中から濾別し、ついでエタノ−ルなどの有機溶媒及び／又は水で洗浄することにより得られる。また、乾燥後、窒素及び／又は空気流通下で３００℃から７００℃、好ましくは４００℃から６００℃で焼成することにより、４級アルキルアンモニウム水酸化物及び付着する界面活性剤を除去することができる。
【００２９】
ゼオライトは、イオン交換、イオン担持などにより化学修飾しても良く、また場合によっては粒状若しくは膜状に成型し、触媒、吸着剤、イオン交換剤、光学材料などに用いることができる。
【００３０】
実施例
次に本発明を実施例により更に詳細に説明するが、本発明は実施例に限定されるものではない。
【実施例１】
【００３１】
（シリカライト（ＭＦＩ型ゼオライト）粒子の製造）
内容積１００ｍｌのビ−カ−に０．５ｍｏｌ／ｌ界面活性剤ポリオキシエチレン（平均付加モル数１５）セチルエ−テル−シクロヘキサン溶液７０ｃｃを入れて、界面活性剤と有機溶媒との混合溶液を調製した。次に、内容積１００ｍｌのビ−カ−に５０ｃｃのイオン交換水と１０重量％濃度のテトラプロピルアンモニウム水酸化物水溶液を３５ｃｃ加えた。前記溶液にケイ酸エチルを１５ｇ加え、室温で２４時間攪拌し、Ｓｉのゼオライト構成成分であるゼオライト前駆体を熟成させ、４級アルキルアミン水酸化物であるテトラプロピルアンモニウム水酸化物との複合ゾルを生成させた。この複合ゾルを含む水溶液１０ｃｃを、前記界面活性剤と有機溶媒との混合溶液に加え、５０℃下にマグネチックスタ−ラ−で攪拌して、マイクロエマルションを調製した。このマイクロエマルション溶液を１時間よく攪拌し、内容積１００ｃｃのオ−トクレ−ブに移す。その後、攪拌下で８０℃、１００℃、１２０℃、１４０℃、１６０℃の各温度において、水熱合成を行いＭＦＩ型シリカライト粒子の製造を行った。
【００３２】
水熱合成後、生成した沈殿を母液から直ちに回収した。得られた沈殿は、プロパノ−ルで三回洗浄して沈殿に含まれる界面活性剤や有機溶媒を十分に除去した。この沈殿を８０℃で１２時間乾燥してから、空気流通下５００℃で５時間焼成した。この結果、ＭＦＩ型シリカライト粒子が約１．０ｇ得られた。このようにして得られた粒子を、走査型電子顕微鏡を用いて１００個以上の一次粒子径（長軸径と短軸径の平均を一次粒子径とした）を求め、平均粒子径と０．９Ｄから１．１Ｄの範囲の粒子の割合を求めた。結果を表１に示す。得られた粒子は、ナノスケ−ルで均一なＭＦＩ型シリカライト粒子であった。
【００３３】
【表１】
0004680515.tif 000002
【実施例２】
【００３４】
（シリカライト（ＭＦＩ型ゼオライト）粒子の製造）
実施例１において、界面活性剤にポリオキシエチレン（平均付加モル数１５）オレイルエ−テルを用いた以外は同様にして製造を行った。
【００３５】
この場合、得られた粒子はＭＦＩ型ゼオライト粒子であり、その粒子径がナノスケ−ルで均一なＭＦＩ型シリカライト粒子であった。これらのＭＦＩ型シリカライト粒子の特性（実施例１と同様に算出）を表２に示す。
【００３６】
【表２】
0004680515.tif 000003
【実施例３】
【００３７】
（シリカライト（ＭＦＩ型ゼオライト）粒子の製造）
実施例１において、界面活性剤にポリオキシエチレン（平均付加モル数５）ノニルフェニルエ−テルを用いた以外は同様にして実験を行った。このとき、界面活性剤／有機溶媒／ゼオライト前駆体水溶液は、白濁したエマルション状態であった。
【００３８】
この場合、得られた粒子はＭＦＩ型ゼオライト粒子であり、その粒子径がナノスケ−ルで均一なＭＦＩ型シリカライト粒子であった。これらのＭＦＩ型シリカライト粒子の特性（実施例１と同様に算出）を表３に、走査型電子顕微鏡写真を図１に示す。
【００３９】
【表３】
0004680515.tif 000004
【実施例４】
【００４０】
（ＺＳＭ−５（ＭＦＩ型ゼオライト）粒子の製造）
内容積１００ｍｌのビ−カ−に０．５ｍｏｌ／ｌ界面活性剤ポリオキシエチレン（平均付加モル数１５）オレイルエ−テル−シクロヘキサン溶液７０ｃｃを入れて、界面活性剤と有機溶媒との混合溶液を調製した。次に、内容積１００ｍｌのビ−カ−に５０ｃｃのイオン交換水と１０重量％濃度のテトラプロピルアンモニウム水酸化物水溶液を３５ｃｃ加える。前記溶液にケイ酸エチルを１０ｇ加え、室温で１時間攪拌する。さらに前記水溶液にアルミニウムアルコキシド（アルミニウムトリイソプロポキシド）を０．６ｇ加え、室温で２４時間攪拌し、Ｓｉ及びＡｌのゼオライト構成成分であるゼオライト前駆体を熟成させ、４級アルキルアミン水酸化物であるテトラプロピルアンモニウム水酸化物との複合ゾルを生成させた（このゼオライト前駆体のシリカ／アルミナのモル比は約６０であった）。この複合ゾルを含む水溶液１０ｃｃを、前記界面活性剤と有機溶媒との混合溶液に加え、５０℃下にマグネチックスタ−ラ−で攪拌して、マイクロエマルションを調製した。このマイクロエマルション溶液を１時間よく攪拌し、内容積１００ｃｃのオ−トクレ−ブに移し、その後、攪拌下で１００℃、１２０℃、１４０℃、１６０℃の各温度において、水熱合成を行いＭＦＩ型ゼオライト粒子の製造を行った。
【００４１】
水熱合成後の洗浄、乾燥、焼成処理は実施例１に従った。その後、得られた粒子を１ｍｏｌ／ｌの硝酸アンモニウム水溶液に分散させ、イオン交換処理を施し、ゼオライト中のナトリウムイオンを除去し、再度８０℃乾燥、５００℃焼成処理を行った。
【００４２】
このようにして得られた粒子は、その粒子径がナノスケ−ルで均一であり、固体酸性を有するＭＦＩ型ゼオライト粒子であった。これらのＭＦＩ型ゼオライト粒子の特性（実施例１と同様に算出）を表４に示す。
【００４３】
【表４】
0004680515.tif 000005
【実施例５】
【００４４】
（Ｙ型ゼオライト粒子の製造）
内容積１００ｍｌのビ−カ−に０．５ｍｏｌ／ｌ界面活性剤ポリオキシエチレン（平均付加モル数１５）オレイルエ−テル−シクロヘキサン溶液７０ｃｃを入れて、界面活性剤と有機溶媒との混合溶液を調製した。次に、内容積１００ｍｌのビ−カ−に５０ｃｃのイオン交換水と１０％濃度のテトラメチルアンモニウム水酸化物水溶液を７．０ｇ加える。前記溶液にケイ酸エチルを１０ｇ加え、室温で１時間攪拌する。さらに前記水溶液にアルミニウムアルコキシド（アルミニウムトリイソプロポキシド）を２．０ｇ加え、室温で２４時間攪拌し、Ｓｉ及びＡｌのゼオライト構成成分であるゼオライト前駆体を熟成させ、４級アルキルアミン水酸化物であるテトラメチルアンモニウムとの複合ゾルを生成させた（このゼオライト前駆体のシリカ／アルミナのモル比は約１０である）。この複合ゾルを含む水溶液１０ｃｃを、前記界面活性剤と有機溶媒との混合溶液に加え、５０℃下にマグネチックスタ−ラ−で攪拌して、マイクロエマルションを調製した。このマイクロエマルション溶液を１時間よく攪拌し、内容積１００ｃｃのオ−トクレ−ブに移し、攪拌下で１００℃、１２０℃、１４０℃の各温度において、水熱合成を行いＹ型ゼオライト粒子の製造を行った。
【００４５】
水熱合成後の洗浄、乾燥、焼成処理は実施例１に従った。その後、得られた粒子を１ｍｏｌ／ｌの硝酸アンモニウム水溶液に分散させ、イオン交換処理を施し、ゼオライト中のナトリウムイオンを除去し、再度８０℃乾燥、５００℃焼成処理を行った。
【００４６】
このようにして得られた粒子は、その粒子径がナノスケ−ルで均一であり、固体酸性を有するＹ型ゼオライト粒子であった。これらのＹ型ゼオライト粒子の特性（実施例１と同様に算出）を表５に示す。
【００４７】
【表５】
0004680515.tif 000006
【実施例６】
【００４８】
（モルデナイト型ゼオライト粒子の製造）
内容積１００ｍｌのビ−カ−に０．５ｍｏｌ／ｌ界面活性剤ポリオキシエチレン（平均付加モル数１５）オレイルエ−テル−シクロヘキサン溶液７０ｃｃを入れ、界面活性剤と有機溶媒との混合溶液を調製した。次に、内容積１００ｍｌのビ−カ−に５０ｃｃのイオン交換水と１０％濃度のテトラエチルアンモニウム水酸化物水溶液を８０ｃｃ加えた。前記溶液にケイ酸エチルを１０ｇ加え、室温で１時間攪拌した。さらに前記水溶液にアルミニウムアルコキシド（アルミニウムトリイソプロポキシド）を１．０ｇ加え、室温で２４時間攪拌し、Ｓｉ及びＡｌのゼオライト構成物質であるゼオライト前駆体を熟成させ、４級アルキルアミン水酸化物であるテトラエチルアンモニウム水酸化物との複合ゾルを生成させた（このゼオライト前駆体のシリカ／アルミナのモル比は約２０であった）。この複合ゾルを含む水溶液を１０ｃｃを、前記界面活性剤と有機溶媒との混合溶液に加え、５０℃下にマグネチックスタ−ラ−で攪拌して、マイクロエマルションを調製した。このマイクロエマルション溶液を１時間よく攪拌し、内容積１００ｃｃのオ−トクレ−ブに移し、攪拌下で１００℃、１２０℃、１４０℃の各温度において、水熱合成を行いモルデナイト型ゼオライト粒子の製造を行った。
【００４９】
水熱合成後の洗浄、乾燥、焼成処理は実施例１に従った。その後、得られた粒子を１ｍｏｌ／ｌの硝酸アンモニウム水溶液に分散させ、イオン交換処理を施し、ゼオライト中のナトリウムイオンを除去し、再度８０℃乾燥、５００℃焼成処理を行った。
【００５０】
このようにして得られた粒子は、その粒子径がナノスケ−ルで均一であり、固体酸性を有するモルデナイト型ゼオライト粒子であった。これらのＹ型ゼオライト粒子の特性（実施例１と同様に算出）を表６に示す。
【００５１】
【表６】
0004680515.tif 000007
【００５２】
比較例１
（シリカライト（ＭＦＩ型ゼオライト）粒子の製造）
内容積１００ｍｌのビ−カ−に５０ｃｃのイオン交換水と１０％濃度のテトラプロピルアンモニウム水酸化物水溶液を３５ｃｃ加えた。前記溶液にケイ酸エチルを１５ｇ加え、室温で２４時間攪拌し、Ｓｉのゼオライト構成成分であるゼオライト前駆体を熟成させ、４級アルキルアミン水酸化物であるテトラプロピルアンモニウム水酸化物との複合ゾルを生成させた。この複合ゾルを含む水溶液８０ｃｃを、５０℃下に１時間よく攪拌し、内容積１００ｃｃのオ−トクレ−ブに移し、攪拌下で８０℃、１００℃、１２０℃、１４０℃、１６０℃の各温度において、水熱合成を行いＭＦＩ型シリカライトの製造を行った。
【００５３】
水熱合成後、生成した沈殿を母液から直ちに回収し、得られた沈殿は、水で三回洗浄した。この沈殿を８０℃で１２時間乾燥してから、空気流通下５００℃で５時間焼成した。この結果、ＭＦＩ型シリカライトが約１．０ｇ得られた。このようにして得られた粒子は、その平均粒子径が約１５００ｎｍ（実施例１と同様に算出）と大きく、上記実施例で得られたＭＦＩ型ゼオライトに比べ大粒径のものしか得られなかった。
【産業上の利用可能性】
【００５４】
本発明のゼオライトは、平均粒子径付近に、より多くの粒子を持つ粒径の均一性の高いナノサイズゼオライトであるため、触媒、吸着剤、イオン交換剤、光学材料、膜形成等として有用である。
【図面の簡単な説明】
【００５５】
【図１】実施例３において１４０℃で合成したＭＦＩ型シリカライトの走査型電子顕微鏡写真
【図１】
0004680515.tif 000008